(57)【要約】  本発明は、少なくとも１種の硫黄含有成分と少なくとも１種のアルコキシ及び／又はハロシランとの反応によって得られる少なくとも１種の（ポリ）チオアルコキシ及び／又はハロシランの製造に関する。本発明に従えば、硫黄含有成分のアルコキシ及び／又はハロシランへのイオン付加は、熱及び／又は化学線活性化によって実施するのが好ましい。本発明はさらに、特にシリカタイプの白色フィラーを含むエラストマー組成物中のカップリング剤として有用な、式（III.2）の新規のポリチオアルコキシ及び／又はハロシランに関する。式（III.2）において、例えばＲ1.1及びＲ1.3＝メチル且つＲ1.2＝エトキシである。
2010509291.tif 000002
【特許請求の範囲】
【請求項１】
少なくとも１種のアルコキシ−及び／又はハロシラン（ポリ）スルフィドの製造方法であって、
イオン付加メカニズムに従って少なくとも１種の硫黄含有反応成分（Ｒｓ）と次式（Ｉ）の少なくとも１種のアルコキシ−及び／又はハロシランとを反応させることを本質的に含むことを特徴とする、前記方法。
【化１】
2010509291.tif 000034
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・アルコキシ基−ＯＲ2（ここで、Ｒ2は１〜２０個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル基；又は
・ハロゲン、好ましくは塩素：
を表わし、
これらの基Ｒ1の少なくとも１つは−ＯＲ2、−ＯＨ又はハロゲンを表わし、そしてさらに、これらの基Ｒ1はヒドロキシルでもハロゲンでもない場合には随意に少なくとも１個のハロゲン化基を有していてもよく、
記号Ｙは一価の有機官能基を表わし、好ましくは少なくとも１個のエチレン性及び／又はアセチレン性不飽和を含む官能基Ｒ3から選択される一価の有機官能基、特に
・２〜１０個の炭素原子を有する直鎖状、分岐鎖状又は環状アルケニル基Ｒ3.1、
・２〜１０個の炭素原子を有する直鎖状、分岐鎖状又は環状アルキニル基Ｒ3.2、及び
・５〜２０個の炭素原子を有する直鎖状、分岐鎖状又は環状−（アルケニル−アルキニル）又は−（アルキニル−アルケニル）基Ｒ3.3
から選択される一価の有機官能基を表わし、Ｒ3.1基であるのが好ましく、
Ｙはさらに随意に１個以上のヘテロ原子を含んでいてもよく且つ／又は１個以上の芳香族基を有していてもよい。｝
【請求項２】
基Ｒ1の少なくとも１個、好ましくは基Ｒ1の１個だけが−ＯＲ2であることを特徴とする、請求項１に記載の方法。
【請求項３】
Ｙが次式（II）：
【化２】
2010509291.tif 000035
（ここで、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ5はＣＨ2又はＣＲ6Ｒ7を表わし、ここで、記号Ｒ6及びＲ7は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし、メチルであるのが好ましく；
記号ｎは１以上の整数、好ましくは１又は２に相当する）
に相当することを特徴とする、請求項１又は２に記載の方法。
【請求項４】
Ｙが次式（II.1）：
【化３】
2010509291.tif 000036
（ここで、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ5はＣＨ2又はＣＲ6Ｒ7を表わし、ここで、記号Ｒ6及びＲ7は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし、メチルであるのが好ましい）
に相当することを特徴とする、請求項１〜３のいずれかに記載の方法。
【請求項５】
Ｒ4がＨに相当し且つＲ5がＣＨ2に相当すること、並びに（Ｒｓ）のイオン付加が前記アルコキシ−及び／又はハロシラン（Ｉ）のβ炭素上で行われることを特徴とする、請求項３又は４に記載の方法。
【請求項６】
Ｒ4がアルキル基、好ましくはメチル又はエチル基に相当し且つＲ5がＣＨ2に相当すること、並びに（Ｒｓ）のイオン付加が前記アルコキシ−及び／又はハロシラン（Ｉ）のβ炭素上で行われることを特徴とする、請求項３又は４に記載の方法。
【請求項７】
Ｒ4がＨに相当し且つＲ5がＣＲ6Ｒ7に相当し、Ｒ6及びＲ7がそれぞれ−ＣＨ3を表わすこと、並びに（Ｒｓ）のイオン付加が前記アルコキシ−及び／又はハロシラン（Ｉ）のγ炭素上で行われることを特徴とする、請求項３又は４に記載の方法。
【請求項８】
（Ｒｓ）がＨＳxＨ、Ｏ，Ｏ’−ジアルキル（好ましくはＯ，Ｏ’−ジエチル）ジチオホスフェート（ＨＳＰＳ）、Ｍ'2Ｓx（Ｍ'はアルカリ金属である）、ｘＳ、Ｈ−Ｓx及びそれらの混合物より成る群から選択され、ここで、記号ｘは、好ましくは１〜１０の範囲、特に１〜５の範囲、特定的には１．５〜５の範囲の整数又は分数であり、これらの幅の境界は±０．２以内で与えられることを特徴とする、請求項１〜７のいずれかに記載の方法。
【請求項９】
（Ｒｓ）がＯ，Ｏ’−ジアルキル（好ましくはＯ，Ｏ’−ジエチル）ジチオホスフェート（ＨＳＰＳ）又はＨＳＨに相当すること、及び（Ｉ）と（Ｒｓ）との反応生成物を、Ｓx及び／又はＸ１Ｓ−ＳＸ２より成る群から選択される第２の硫黄含有反応成分（Ｒｓ２）と反応させること（ここで、Ｘ１及びＸ２はハロゲン、好ましくは塩素を表わし、記号ｘは好ましくは１〜１０の範囲、特に１〜５の範囲、特定的には１．５〜５の範囲の整数又は分数であり、これらの幅の境界は±０．２以内で与えられ、この第２の硫化は有利には塩基性媒体中で実施される）を特徴とする、請求項１〜８のいずれかに記載の方法。
【請求項１０】
（Ｉ）／（Ｒｓ）のモル比が５〜０．１の範囲、好ましくは３〜０．５の範囲、より一層好ましくは２〜０．７の範囲であることを特徴とする、請求項１〜９のいずれかに記載の方法。
【請求項１１】
前記イオン付加を、不活性雰囲気下において且つ／又は溶剤、好ましくは非反応性炭化水素溶剤、特にカルボニル又はヒドロキシル官能基を持たない芳香族炭化水素から選択される溶剤の存在下で、実施することを特徴とする、請求項１〜１０のいずれかに記載の方法。
【請求項１２】
前記アルコキシ−及び／又はハロシラン（ポリ）スルフィドの−ＯＲ2に相当する基Ｒ1の少なくとも１個をヒドロキシルに転化させることができる少なくとも１回の加水分解工程を含むことを特徴とする、請求項１〜１１のいずれかに記載の方法。
【請求項１３】
式（III）のアルコキシ−及び／又はハロシラン（ポリ）スルフィド。
【化４】
2010509291.tif 000037
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・アルコキシ基−ＯＲ2（ここで、Ｒ2は１〜８個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル基；又は
・ハロゲン、好ましくは塩素；
を表わし、
これらの基Ｒ1はヒドロキシルでもハロゲンでもない場合には随意に少なくとも１個のハロゲン化基を有していてもよく、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ6、Ｒ7及びＲ8は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号ｎは１以上の整数、好ましくは１又は２に相当し；
記号ｘは好ましくは１〜１０の範囲、より一層好ましくは１〜５の範囲、特に１．５〜５の範囲、特定的には２〜５の範囲、例えば３〜５の範囲（これらの幅の境界は±０．２以内で与えられる）の整数又は分数である。｝
【請求項１４】
式（III.1）のアルコキシ−及び／又はハロシラン（ポリ）スルフィド。
【化５】
2010509291.tif 000038
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・アルコキシ基−ＯＲ2（ここで、Ｒ2は１〜８個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル基；又は
・ハロゲン、好ましくは塩素：
を表わし、
これらの基Ｒ1はヒドロキシルでもハロゲンでもない場合には随意に少なくとも１個のハロゲン化基を有していてもよく、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ6、Ｒ7及びＲ8は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号ｘは好ましくは１〜１０の範囲、より一層好ましくは１〜５の範囲、特に１．５〜５の範囲、特定的には２〜５の範囲、例えば３〜５の範囲（これらの幅の境界は±０．２以内で与えられる）の整数又は分数である。｝
【請求項１５】
２個の末端ケイ素の内の少なくとも一方のＲ1置換基の内の２個がアルキル基、好ましくはメチル、エチル、ｎ−プロピル、イソプロピル、ｎ−ブチル、ＣＨ3Ｏ−ＣＨ2−若しくはＣＨ3Ｏ−ＣＨ(ＣＨ3)ＣＨ2−基、又はアリール基、例えばフェニル基であり、これらの２個のＲ1置換基は好ましくはメチルであり；第３のＲ1置換基がアルコキシ−ＯＲ2、好ましくはＲ2がメチル、エチル、ｎ−プロピル、イソプロピル、ｎ−ブチル、ＣＨ3Ｏ−ＣＨ2−又はＣＨ3Ｏ−ＣＨ（ＣＨ3）ＣＨ2−に相当するアルコキシ−ＯＲ2である、請求項１３に記載の式（III）又は請求項１４に記載の式（III.1）のアルコキシ−及び／又はハロシラン（ポリ）スルフィド。
【請求項１６】
式（III.2）に相当する、請求項１３〜１５のいずれかに記載のアルコキシ−及び／又はハロシラン（ポリ）スルフィド。
【化６】
2010509291.tif 000039
｛ここで、記号Ｒ1.1、Ｒ1.2及びＲ1.3は互いに同一であっても異なっていてもよく、Ｒ1について与えた定義の内の１つに相当し；Ｒ1.1及びＲ1.3は好ましくはアルキル、特にメチル又はエチルに相当し且つＲ1.2は好ましくはアルコキシ、特にメトキシ又はエトキシに相当する。｝
【請求項１７】
次式：
【化７】
2010509291.tif 000040
｛ここで、記号ｘは１．５〜５の範囲、特に２〜５の範囲、特定的には３〜５の範囲（これらの幅の境界は±０．２以内で与えられる）の整数又は分数である｝
を示し、好ましくはビス（モノエトキシジメチルシリルイソプロピル）テトラスルフィドである、請求項１６に記載の化合物。
【請求項１８】
少なくとも１種のエラストマー、特にジエンエラストマーと補強用フィラーとしての白色フィラーとを含み、例えばエラストマー製、特にジエンエラストマー製の物品の製造用に予定されるエラストマー組成物中の白色フィラー−エラストマーカップリング剤としての、請求項１３〜１７のいずれかに記載の式（III）、（III.1）又は（III.2）の少なくとも１種の化合物の使用。
【請求項１９】
少なくとも１種のエラストマー、特にジエンエラストマーと補強用フィラーとしての白色フィラーとを含み、例えばエラストマー製、特にジエンエラストマー製の物品の製造用に予定されるエラストマー組成物中の白色フィラー−エラストマーカップリング剤としての、請求項１３〜１７のいずれかに記載の式（III）、（III.1）又は（III.2）のプロピレン結合用単位を有する少なくとも１種のシランポリスルフィドの使用。
【請求項２０】
補強用白色フィラー及びカップリング剤としての請求項１３〜１７のいずれかに記載の式（III）、（III.1）又は好ましくは（III.2）の少なくとも１種の化合物を含むエラストマー組成物、特にジエンエラストマー組成物。
【請求項２１】
補強用白色フィラー及びカップリング剤としての請求項１３〜１７のいずれかに記載の式（III）、（III.1）又は好ましくは（III.2）の少なくとも１種のアルコキシシランポリスルフィドを含むエラストマー組成物、特にジエンエラストマー組成物。
【請求項２２】
ジエンエラストマー１００部当たり
・１０〜２００部の補強用白色フィラー、及び
・１〜２０部のカップリング剤
を含む（部は重量によって与えられる）ことを特徴とする、請求項２０又は２１に記載の組成物。
【請求項２３】
ジエンエラストマー１００部当たり０．７５部未満、特に０．５部未満の亜鉛を含むことを特徴とする、請求項２０〜２２のいずれかに記載の組成物。
【請求項２４】
前記補強用白色フィラーがシリカ、アルミナ又はこれら２種の混合物から成ることを特徴とする、請求項２０〜２３のいずれかに記載の組成物。
【請求項２５】
前記補強用白色フィラーが沈降シリカであることを特徴とする、請求項２０〜２４のいずれかに記載の組成物。
【請求項２６】
請求項２０〜２５のいずれかに記載の組成物の製造方法であって、
１段階又は２段階で、加硫剤並びに随意としての加硫促進剤及び／又は加硫活性剤を除くすべての必要成分を慣用の密閉式ミキサー中に導入して混練し、その際、操作を８０〜２００℃の範囲の温度において実施し；
こうして得られたブレンドを次いで外部ミキサー上に取り出し、次いでこれに加硫剤並びに随意としての加硫促進剤及び／又は加硫活性剤を添加し、その際、操作をより低い温度、特に１２０℃より低い温度において実施する：
ことを特徴とする、前記方法。
【請求項２７】
請求項２０〜２５のいずれかに記載の組成物を含むことを特徴とする、エラストマー製物品。
【請求項２８】
履き物ソール、タイヤ、コンベアーベルト、動力伝達ベルト、撓みパイプ、膨張ジョイント、家庭用電気器具用シール、エンジン支持台、ケーブル、ケーブルシース又は空中ケーブルローラーより成る群から選択される、請求項２７に記載の物品。
【発明の詳細な説明】
【技術分野】
【０００１】
本発明は、アルコキシ−及び／又はハロシラン（ポリ）スルフィドの新規の合成ルートに関する。
【０００２】
本発明はまた、それ自体新規のある種のアルコキシ−及び／又はハロシラン（ポリ）スルフィドであって、例えばこの新規の合成ルートによって得ることができるものにも関する。
【０００３】
目指す最終生成物は、より特定的には２個のアルコキシル化シラン単位が（ポリ）スルフィドブリッジを介して結合したアルコキシジシランである。これらのアルコキシシランは、白色フィラー、特にケイ質材料を補強用フィラーとして含むエラストマー組成物における白色フィラー／エラストマーカップリング剤として特に有用であることができる。
【０００４】
本発明はまた、斯かるカップリング剤を含むエラストマー組成物、及びこれらの組成物の１つをベースとする物品をも対象とする。
【０００５】
本発明のカップリング剤は、様々な応力（例えば温度変化、動的条件下における高振動数荷重変動、高い静荷重又は動的条件下における高い曲げ疲労）を加えられるエラストマー製物品の製造に特に有用であることができる。このタイプの物品の例は、履き物ソール、タイヤ、コンベアーベルト、動力伝達ベルト、撓みパイプ、膨張ジョイント、家庭用電気器具シール、エンジン振動を抽出する働きをする支持台（金属補強材又はエラストマー内の作動液を有するもの）、ケーブル、ケーブルシース又は空中ケーブル（ケーブルウエイ、索道）ローラーから成る。
【背景技術】
【０００６】
このような物品の製造に適したエラストマー組成物は、好ましくは次の特性を示すべきである：
・良好なレオロジー特性（例えば、特に押出及びカレンダー加工操作に関して、製造される未硬化混合物の加工が非常に容易であるためのできるだけ低い粘度によって示されるもの）；
・短い加硫時間（特に優れた加硫設備生産性を達成するため）；及び／又は
・フィラーによって付与される非常に良好な補強特性（例えば引張弾性率及び引張強さについての最適値）。
【０００７】
斯かる目的を達成するための試みにおいて、多くの解決策が提唱されており、これらは本質的に、補強用フィラーで変性されたエラストマーを使用することに傾注している。一般的に、フィラーによって付与される最適補強特性を得るためには、エラストマーマトリックス中にできるだけ微細に粉砕された最終形態及びできるだけ均質に分布された最終形態の両方の形態でフィラーを存在させるのが賢明であることが知られている。実際は、斯かる条件は、一方でフィラーがエラストマーとの混合の際にマトリックス中に非常に良好に組み込まれ且つ解凝集されることができ、他方でエラストマーマトリックス中に均質に分散されることができる場合にだけ、達成できる。
【０００８】
周知のように、カーボンブラックはこれらの能力を示すことができるフィラーであるが、一般的に白色フィラーの場合にはそうではない。白色補強用フィラーを単独で、特に補強用シリカを単独で用いるだけでは、得られるフィラー含有エラストマー組成物のある種の特性が低レベルのものとなり、その結果としてこれらの組成物を用いた物品のある種の品質が低レベルのものとなるため、適切ではないことが証明されることがある。というのも、相互親和性の理由で、白色フィラー（特にシリカ）の粒子は一般的に、エラストマーマトリックス中で互いに凝集する傾向があるからである。これらのフィラー／フィラー相互作用は、フィラメントの分散を抑制し、従って補強特性を、混合操作の際に作り出せる可能性があるすべての白色フィラー−エラストマー結合が実際に得られた場合に理論的に達成可能なものより実質的に低いレベルに抑制するという有害な結果を有する。さらに、これらの相互作用はまた、未硬化状態のエラストマー組成物の粘度を増大させ、従ってそれらを加工するのがカーボンブラックの存在下の場合より困難なものにする傾向もある。
【０００９】
特にエラストマーマトリックス内の白色フィラーの分散を容易にしつつこの白色フィラーの粒子の表面とエラストマーとの間の結合を提供する機能を有するカップリング剤（結合剤とも称される）を用いることが一般的に必要であることは、当業者に周知である。
【００１０】
用語「白色フィラー−エラストマーカップリング剤」とは、周知のように、白色フィラーとエラストマーとの間の満足できる化学的及び／又は物理的結合を作ることができる添加剤を意味するものとする。かかるカップリング剤は、少なくとも二官能性であり、例えば簡略化された一般式「Ｙ−Ｂ−Ｘ」を有する。ここで、
・Ｙは白色フィラーに物理的及び／又は化学的に結合することができる官能基（Ｙ官能基）を表わし、この結合は例えばカップリング剤のケイ素原子と白色フィラーの表面ヒドロキシル（ＯＨ）基（例えばシリカの場合には表面シラノール）との間で作られることができ；
・Ｘはエラストマーに物理的及び／又は化学的に結合することができる官能基（Ｘ官能基）、例えば硫黄原子を表わし；
・ＢはＹとＸとを結合させることができる炭化水素基を表わす。
【００１１】
前記カップリング剤は特に、単純な白色フィラー被覆剤と混同してはならない。後者は周知のように白色フィラーに対して活性なＹ官能基を含むことができるがしかしエラストマーに対して活性なＸ官能基は持たない。
【００１２】
カップリング剤、特にシリカ−エラストマーカップリング剤は数多くの文献に記載されており、最もよく知られているのは、Ｙ官能基としてのオルガノシリル官能基少なくとも１個及びＸ官能基としての特にポリスルフィド官能基のようなエラストマーと反応し得る官能基少なくとも１個を有する二官能性オルガノオキシシランである。
【００１３】
例えば、オルガノオキシシランポリスルフィドとして、アルコキシシランポリスルフィド、特にビス（トリ（Ｃ1〜Ｃ4）アルコキシルシリルプロピル）ポリスルフィド、例えば数多くの特許又は特許出願明細書（例えば仏国特許第２１４９３３９号明細書、仏国特許第２２０６３３０号明細書、米国特許第３８４２１１１号明細書、米国特許第３８７３４８９号明細書及び米国特許第３９９７５８１号明細書）に記載されたようなものを用いることが提唱されている。これらのポリスルフィドの中では、ビス（トリエトキシシリルプロピル）テトラスルフィド（ＴＥＳＰＴと略記される）を特に挙げることができる。これは一般的に今日、フィラーとしてのシリカを有する加硫物に、スコーチ安全性、加工し易さ及び補強力に関して最も良好な折衷点をもたらす物質であると依然としてみなされている（例えば米国特許第５６５２３１０号明細書、米国特許第５６８４１７１号明細書及び米国特許第５６８４１７２号明細書）。しかしながら、ＴＥＳＰＴの使用に関連する欠点の１つは、その製造にある。というのも、ＴＥＳＰＴは、ヒドロクロロシランをベース出発原料として用いて３つの合成段階で得ることができるのだが、この反応成分は安全性の理由で取扱いが極めて難しいのである。さらに、ヒドロクロロシランを用いる反応は貴金属で触媒されるヒドロシリル化反応であるが、その選択性は低く、副生成物が生成する。
【００１４】
補強用白色フィラーの粒子とオルガノオキシシランポリスルフィドタイプのカップリング剤とを含むエラストマー組成物の調製の際に、例えば慣用の密閉式ミキサー中での混練工程の際に、シランのオルガノオキシ部分と白色フィラーの表面ＯＨ基（例えばシリカの場合の表面シラノール）とが関与する化学反応が起こることがある。文献（A. Hunsche et al., Kautschuk Gummi, Kunststoffe, 80, 881 (1997)、及びKautschuk Gummi, Kunststoffe, No. 7-8, 525 (1998)）に記載されたように、シリカとＴＥＳＰＴの場合には、この化学反応は縮合反応であり、かなりの量のエタノールを放出することによって達成される。より特定的には、この化学反応は、ＴＥＳＰＴのようなケイ素に結合したエトキシ官能基を３個有するオルガノオキシシランを用いた場合には、シラン１モル当たり３モルまでのエタノールを放出する。この放出されたアルコールは一般的に、続いてのエラストマー組成物の加工の際の技術上の問題の原因、例えば、特に該組成物の押出の際の望ましくない多孔の発現及び／又はエラストマー自体の中での望ましくない気泡の形成といった問題の原因となる。さらに、アルコールの放出を減少させることは、環境上及び健康上の理由でも望ましい。
【００１５】
欧州特許第１０４３３５７号公報には、通常用いられるカップリング剤と比較してケイ素が有するオルガノオキシ官能基（例えばエトキシ官能基）の数が少ないオルガノオキシシランポリスルフィドカップリング剤、例えばエトキシ官能基を３個有するビス（トリエトキシシリルプロピル）ジスルフィド（ＴＥＳＰＤと略記される）を用いることによってアルコールの放出を減らすことが提唱されている。例えばビス（モノエトキシジメチルシリルプロピル）ジスルフィド（ＭＥＳＰＤ）は、ＴＥＳＰＤと比較して放出されるアルコールの量を減らすことができるが、しかし得られる加硫物において特に一部の機械的特性の有意の劣化をもたらす。
【００１６】
国際公開ＷＯ０２／０８３７１９号パンフレットには、次式Ｆ：
【化１】
2010509291.tif 000003
（ここで、記号Ｒ1、Ｒ2及びＲ3は一価炭化水素基であり、ｘは３±０．１〜５±０．１の範囲の数である）
のプロピレン結合用単位（プロピレンから成る結合用単位）を有するモノオルガノオキシシランポリスルフィドが記載されている。これらの化合物は、ケイ質材料のような白色フィラーを補強用フィラーとして含むジエンゴム組成物中の白色フィラー−エラストマーカップリング剤として用いることができる。
【先行技術文献】
【特許文献】
【００１７】
【特許文献１】仏国特許第２１４９３３９号明細書
【特許文献２】仏国特許第２２０６３３０号明細書
【特許文献３】米国特許第３８４２１１１号明細書
【特許文献４】米国特許第３８７３４８９号明細書
【特許文献５】米国特許第３９９７５８１号明細書
【特許文献６】米国特許第５６５２３１０号明細書
【特許文献７】米国特許第５６８４１７１号明細書
【特許文献８】米国特許第５６８４１７２号明細書
【特許文献９】欧州特許第１０４３３５７号公報
【特許文献１０】国際公開ＷＯ０２／０８３７１９号パンフレット
【非特許文献】
【００１８】
【非特許文献１】A. Hunsche et al., Kautschuk Gummi, Kunststoffe, 80, 881 (1997)
【非特許文献２】Kautschuk Gummi, Kunststoffe, No. 7-8, 525 (1998)
【発明の概要】
【発明が解決しようとする課題】
【００１９】
本発明の１つの目的は、アルコキシシラン及びハロシラン、特にモノアルコキシシランポリスルフィド、特に上で対象とした式（Ｆ）で規定されるものへの別のアクセスルートを提供することにある。
【００２０】
本発明の別の目的は、このアルコキシシランポリスルフィドの合成のための別ルートであって実施するのが簡単で経済性のよいものを提供することにある。
【００２１】
本発明の別の目的は、特定的なアルキレン（好ましくはイソプロピレン）結合用単位を有する新規のアルコキシシラン（特にモノアルコキシシラン）ポリスルフィドであって、ポリスルフィド単位を介し且つこの「ポリスルフィド」ブリッジの両側の２個の特定のアルキレン（好ましくはイソプロピレン）結合用単位を介して互いに結合した少なくとも２個のアルコキシシランポールを含むものを提供することにある。
【００２２】
本発明の別の目的は、特定的なアルキレン結合用単位（好ましくはイソプロピレン結合用単位）を有する新規のアルコキシ−及び／又はハロシラン（ポリ）スルフィド、特にモノアルコキシシランポリスルフィドであって、特に補強用フィラーとして白色フィラー、特にケイ質材料を含むエラストマー組成物中で白色フィラー−エラストマーカップリング剤として用いることができるものを提供することにある。これらの新規のカップリング剤は、有利なことに効果的であり且つ経済的である。
【課題を解決するための手段】
【００２３】
これらの目的及び他の目的は、本発明によって達成される。本発明は、第１の主題事項において、少なくとも１種のアルコキシ−及び／又はハロシラン（ポリ）スルフィドの製造方法に関するものであり、この方法は、イオン付加メカニズムに従って少なくとも１種の硫黄含有反応成分（Ｒｓ）と次式（Ｉ）の少なくとも１種のアルコキシ−及び／又はハロシランとを反応させることを本質的に含むことを特徴とする。
【化２】
2010509291.tif 000004
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・−ＯＲ2アルコキシ基（ここで、Ｒ2は１〜２０個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル（−ＯＨ）基；又は
・ハロゲン、好ましくは塩素：
を表わし、
これらの基Ｒ1の少なくとも１つは−ＯＲ2、−ＯＨ又はハロゲンを表わし、そしてさらに、これらの基Ｒ1はヒドロキシルでもハロゲンでもない場合には随意に少なくとも１個のハロゲン化基を有していてもよく、
記号Ｙは一価の有機官能基、好ましくは少なくとも１個のエチレン性及び／又はアセチレン性不飽和を含む「感受性（sensitive）」官能基Ｒ3から選択される一価の有機官能基、特に
・２〜１０個の炭素原子を有する直鎖状、分岐鎖状若しくは環状アルケニル基Ｒ3.1、
・２〜１０個の炭素原子を有する直鎖状、分岐鎖状若しくは環状アルキニル基Ｒ3.2、及び
・５〜２０個の炭素原子を有する直鎖状、分岐鎖状若しくは環状−（アルケニル−アルキニル）若しくは−（アルキニル−アルケニル）基Ｒ3.3
から選択される一価の有機官能基を表わし、Ｒ3.1基であるのが特に好ましく、
Ｙはさらに随意に１個以上のヘテロ原子を含んでいてもよく且つ／又は１個以上の芳香族基を有していてもよい。｝
【００２４】
好ましくは、式（Ｉ）のシランは、基Ｒ1の少なくとも１個（より一層好ましくは１個だけ）が−ＯＲ2であるようなものである。
【００２５】
本発明はまた、第２の主題事項において、次式（III）の新規のアルコキシ−及び／又はハロシラン（ポリ）スルフィドに関する。
【化３】
2010509291.tif 000005
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・アルコキシ基−ＯＲ2（ここで、Ｒ2は１〜２０個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル（−ＯＨ）基；又は
・ハロゲン、好ましくは塩素：
を表わし、
これらの基Ｒ1の少なくとも１つは−ＯＲ2、−ＯＨ又はハロゲンを表わし、そしてさらに、これらの基Ｒ1はヒドロキシルでもハロゲンでもない場合には随意に少なくとも１個のハロゲン化基を有していてもよく、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ6、Ｒ7及びＲ8は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし、
記号ｎは１以上、好ましくは１又は２、より一層好ましくは１（後者の場合、式（III）は式（III.1）を表わす）に相当し、
記号ｘは一般的に１〜１０の範囲、好ましくは１〜５の範囲、より一層好ましくは１．５〜５の範囲、特に２〜５の範囲、特別には３〜５の範囲、さらに現実的には３．５〜４．５の範囲又は３．８〜４．２の範囲（これらの幅の境界は±０．２以内で与えられる）の整数又は分数に相当する。｝
【００２６】
式（III）、特に式（III.1）のこれらの新規のアルコキシ−及び／又はハロシラン（ポリ）スルフィドは、本発明の方法に従って得ることができ、この方法によって得られたものが好ましい。
【００２７】
本発明はまた、第３の主題事項において、エラストマー組成物中、好ましくは少なくとも１種のジエンエラストマー及び補強用フィラーとしての白色フィラー（特に沈降シリカ）を含むエラストマー組成物中における白色フィラー−エラストマーカップリング剤としての、式（III）（特に式（III.1））の少なくとも１種のアルコキシ−及び／又はハロシランポリスルフィド、特にイソプロピレン結合用単位を有する式（III.1）の少なくとも１種のシランポリスルフィドの使用にも関する。この組成物は、例えば、ジエンエラストマーから作られた物品を製造するためのものである。
【００２８】
第４の主題事項において、本発明は、補強用白色フィラーと有効量の式（III）（特に式（III.1））の少なくとも１種のアルコキシ−及び／又はハロシランポリスルフィド（特別にはイソプロピレン結合用単位を有する式（III.1）のモノオルガノオキシシランポリスルフィド）とを含むエラストマー（特にジエンエラストマー）組成物に関する。
【００２９】
第５の主題事項において、本発明は、上で対象としたエラストマー組成物を調製するための方法にも関する。
【００３０】
第６の主題事項において、本発明は、上で対象としたエラストマー組成物をベースとするエラストマーから作られた物品に関する。
【発明を実施するための形態】
【００３１】
本発明の第１の主題事項
【００３２】
本発明者らは、アルコキシシランポリスルフィドを調製するための既知の合成ルートとは根本的に異なる新規の合成ルートを提供するという功績をあげた。このルートは、アルコキシシランと硫黄含有反応成分とを反応させることから成る。
【００３３】
これとは対照的に、本発明は官能化アルコキシ−及び／又はハロシラン（Ｉ）、好ましくはアルケニル化アルコキシ−及び／又はハロシラン、例えばアリル末端を有するアルコキシ−及び／又はハロシランと硫黄含有反応成分（Ｒｓ）とを反応させることを提唱する。
【００３４】
本発明に従う新規のルートは、イオン付加メカニズムに基づくものであり、実施するのが容易であり且つ経済的である。
【００３５】
（Ｒｓ）と（Ｉ）とを、イオン付加メカニズムに従って反応させる。
【００３６】
さらに、全く驚くべきことに、そして予期しなかったことに、このイオン付加メカニズムは（半）自発的である。活性化、特に化学線活性化（光子活性化：例えばＵＶランプ、特にＨｇ−ＨＰタイプのものの下の容器）及び／又は熱活性化及び／又は超音波活性化及び／又は電子衝撃による活性化は、必要としない。
【００３７】
しかしながら、本発明の別形態に従えば、このような活性化、特に化学線活性化（光子活性化：例えばＵＶランプ、特にＨｇ−ＨＰタイプのものの下の容器）及び／又は熱活性化及び／又は超音波活性化及び／又は電子衝撃による活性化を構想することも完全に可能である。実際、熱活性化を用いるのが好ましく、この熱活性化は一般的に、反応媒体を標準大気圧について周囲温度〜１２０℃の範囲、好ましくは５０〜１１０℃の範囲の温度にすることから成る。
【００３８】
この新規の合成ルートは、簡単であり且つ工業上の制約がない。
【００３９】
このような合成ルートは、新規のアルコキシシラン及び／又はハロシラン（ポリ）スルフィドを得ることを可能にする。
【００４０】
本発明に従う方法によって得られるシランポリスルフィド、特に新規のシランポリスルフィドは、補強用フィラーとして白色フィラー（例えばケイ質フィラー）を含むエラストマー（特にジエンエラストマー）組成物中の白色フィラー−エラストマーカップリング剤としての用途を特に有する。これらの組成物は例えば、エラストマー（特にジエンエラストマー）から作られた物品、特に履き物ソールやタイヤのような物品の製造用に予定されるものである。
【００４１】
斯かるカップリング剤は好ましくは、それらが添加されるフィラーとしてのケイ質材料を含むエラストマーに良好な機械的特性を付与する。
【００４２】
加硫前のそれらのレオロジー特性に関しても同じである。
【００４３】
加硫後の良好な機械的特性は、高いレベルの強引張弾性率、引裂強さ、補強指数及び／又は硬度（ショアー硬度他）によって反映され得る。
【００４４】
従ってこれらは、加硫前のレオロジー特性及び加硫後の機械的特性に関して、良好な折衷点を与える。
【００４５】
本発明に従う方法によって得られるアルコキシ−及び／又はハロシラン（ポリ）スルフィドは、ポリスルフィド単位[Ｓ]xを含むのが有利である。
【００４６】
本発明の好ましい特徴に従えば、Ｙは、次式（II）に相当する。
【化４】
2010509291.tif 000006
｛ここで、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ5はＣＨ2又はＣＲ6Ｒ7を表わし、ここで、記号Ｒ6及びＲ7は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし、メチルであるのが特に好ましく；
記号ｎは１以上、好ましくは１又は２、より一層好ましくは１（後者の場合、式（II）は式（II.1）を表わす）に相当する。｝
【００４７】
本発明のより一層好ましい特徴に従えば、Ｙは、次式（II.1）に相当する。
【化５】
2010509291.tif 000007
（ここで、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ5はＣＨ2又はＣＲ6Ｒ7を表わし、ここで、記号Ｒ6及びＲ7は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし、メチルであるのが好ましい。）
【００４８】
本発明の方法の出発物質を構成するアルコキシ−及び／又はハロシラン（Ｉ）のＹ官能基は、得られるアルコキシ−及び／又はハロシラン（ポリ）スルフィド中の硫黄含有単位にケイ素を結合させる結合用単位の前駆体となることが示された。
【００４９】
本発明の方法の第１の実施形態に従えば、Ｒ4がＨに相当し且つＲ5がＣＨ2に相当して、（Ｒｓ）の（イオン）付加が前記アルコキシ−及び／又はハロシラン（Ｉ）のβ炭素上で行われるようにする。
【００５０】
本発明の方法の第２の実施形態に従えば、Ｒ4がアルキル基（好ましくはメチル又はエチル基）に相当し且つＲ5がＣＨ2に相当して、（Ｒｓ）の付加が前記アルコキシ−及び／又はハロシラン（Ｉ）のβ炭素上で行われるようにする。
【００５１】
一般的に、本発明の方法によるアルコキシ−及び／又はハロシラン（Ｉ）のβ炭素への付加は、新規のアルコキシ−及び／又はハロシラン（ポリ）スルフィドをもたらす。
【００５２】
本発明の方法の第３の実施形態に従えば、Ｒ4がＨに相当し且つＲ5がＣＲ6Ｒ7に相当し、Ｒ6及びＲ7が−ＣＨ3を表わして、（Ｒｓ）の（イオン）付加が前記アルコキシ−及び／又はハロシラン（Ｉ）のγ炭素上で行われるようにする。
【００５３】
特に有利なことに、そして驚くべきことに、本発明に従うシラン（Ｉ）の式（II）（好ましくは式（II.1））のアルケニル末端Ｙの（イオン）付加は、完全なレジオ選択性及び例えば９０％超の高い単離収率という利点を示す。この完全なレジオ選択性とは、基Ｙの二重結合が副反応なしで硫黄含有反応成分（Ｒｓ）と反応することを意味する。
【００５４】
本発明の方法において用いられる式（Ｉ）のアルコキシシラン又はハロシランは、少なくとも１種のハロ−及び／又はアルコキシシランと少なくとも１種のハロゲン化有機化合物（好ましくはハロゲン化アルキル）とを、Ｍｇ、Ｎａ、Ｌｉ、Ｃａ、Ｂａ、Ｃｄ、Ｚｎ、Ｃｕ、それらの混合物及びそれらの合金より成る群から選択される少なくとも１種の金属（好ましくはマグネシウム）の存在下で、エーテル性有機溶剤及び／又はアセタールタイプの溶剤の存在下で、Barbier反応に基づくメカニズムに従って反応させることによって、得ることができる。
【００５５】
式（Ｉ）の出発アルコキシ−及び／又はハロシランの別の合成ルートは、より一層慣用のルート、特に、ハロマグネシウムグリニャール試薬、即ちＭｅＭｇＣｌを用いるグリニャールタイプの反応メカニズムに従って、ハロゲン化アルキル基で官能化されたトリアルコキシシラン及び／又はトリハロシランを用いるものであることができる。この合成ルートは特に特開２００２−１７９６８７号公報及び国際公開ＷＯ０３／０２７１２５号パンフレットに記載されている。
【００５６】
本発明の方法の別の有利な形態に従えば、硫黄含有反応成分（Ｒｓ）は、ＨＳxＨ、Ｏ，Ｏ’−ジアルキル（好ましくはＯ，Ｏ’−ジエチル）ジチオホスフェート（ＨＳＰＳ）、Ｍ'2Ｓx（Ｍ'はアルカリ金属である）、ｘＳ、Ｈ−Ｓx及びそれらの混合物（ここで、記号ｘは整数又は分数、好ましくは１〜１０の範囲の数、より一層好ましくは１〜５の範囲、特に１．５〜５の範囲の数であり、これらの幅の境界は±０．２以内で与えられる）より成る群から選択される。
【００５７】
これらの反応成分（Ｒｓ）は、廉価であり、入手が容易である。
【００５８】
ポリスルファン（ＨＳxＨ）タイプの反応成分（Ｒｓ）は例えば、文献、特にW. Post et al., J. Org. Chem., 24 (1959), 492、及びE. Mular et al., Can. J. Chem., 46 (1968), 2341に記載された手順に従って調製することができる。
【００５９】
実施に当たっては、塩Ｎａ2Ｓxと希ＨＣｌとを周囲温度において次の一般反応に従って反応させることができる。
【化６】
2010509291.tif 000008
【００６０】
沈降による分離の後に、無臭の黄色オイルが得られ、その1Ｈ−ＮＭＲ及びラマン分析により構造が確認される。
【００６１】
（Ｒｓ）がＭ'2Ｓxタイプのものである場合、この金属ポリスルフィドは、例えば結晶水を含む硫化アルカリＭ'2Ｓと元素状硫黄とを反応させることによって調製することができ、この操作は、真空下で且つ有機溶剤の不在下で、６０〜３００℃の範囲の温度において実施される。
【００６２】
（Ｒｓ）がＯ，Ｏ’−ジアルキル（好ましくはＯ，Ｏ’−ジエチル）ジチオホスフェート（ＨＳＰＳ）又はＨＳＨに相当する本発明の別の実施形態に従えば、（Ｉ）と（Ｒｓ）との反応生成物を、Ｓx及び／又はＸ１Ｓ−ＳＸ２より成る群から選択される第２の硫黄含有反応成分（Ｒｓ２）と反応させる。ここで、記号ｘは上で規定した通りであり、Ｘ１及びＸ２はハロゲン、好ましくは塩素を表わし、この第２の硫化は、塩基性媒体中、例えばＫ2ＣＯ3、Ｎａ2ＣＯ3、Ｋ3ＰＯ4、ＥｔＯＮａ又はそれらの混合物を塩基として含む媒体中で実施するのが有利である。
【００６３】
この別形態においては、（Ｉ）と（Ｒｓ）との反応生成物はモノシランスルフィドであり、これを第２の硫黄含有反応成分（Ｒｓ２）を用いてジシランポリスルフィドに転化させることができる。
【００６４】
シラン（Ｉ）及び硫黄含有反応成分（Ｒｓ）の性状に関する質的局面に加えて、本発明の方法はまた、有利な量的局面も取り入れる。かくして、（Ｉ）／（Ｒｓ）モル比は特に５〜０．１の範囲、好ましくは３〜０．５の範囲、より一層好ましくは２〜０．７の範囲である。
【００６５】
別形態に従えば、本発明の方法の（イオン）付加は、溶剤、好ましくは非反応性炭化水素溶剤、特にカルボニル又はヒドロキシル官能基を持たない芳香族炭化水素から選択される溶剤の存在下で、実施することができる。
【００６６】
本発明に従う方法は、例えば大気圧において実施することができる。
【００６７】
例えば５０〜７０℃の範囲で（Ｒｓ）を（Ｉ）上に流し込むことができる。
【００６８】
得られた反応媒体を、可能性としての残留硫黄を濾別し、ヘプタンのような有機溶剤で洗浄し、次いで濾液を水溶液、特にｐＨ７〜８の水溶液で洗浄することによって処理することができる。ヘプタンのような有機溶剤は、次いで減圧下で除去することができる。
【００６９】
本発明に従う方法は、アルコキシ−及び／又はハロシラン（ポリ）スルフィドの−ＯＲ2に相当する基Ｒ1の少なくとも１個をヒドロキシル（−ＯＨ）に転化させることができる少なくとも１回の加水分解工程を含むことができる。
【００７０】
本発明の第２の主題事項
【００７１】
上記の本発明の第１の主題事項において提供される新規の合成ルートはまた、新規のアルコキシ−及び／又はハロシラン（ポリ）スルフィドを得ることを可能にするという点で、非常に有利である。
【００７２】
本発明は、第２の主題事項において、本発明の第１の主題事項に従う方法によって得られるものであるか否かに拘らず、式（III）の新規のアルコキシ−及び／又はハロシラン（ポリ）スルフィドを対象とする。
【００７３】
より特定的には、本発明は、その第２の主題事項において、本発明の第１の主題事項に従う方法によって得られるものであるか否かに拘らず、式（III.1）の新規のアルコキシ−及び／又はハロシラン（ポリ）スルフィドを対象とする。
【化７】
2010509291.tif 000009
｛ここで、
記号Ｒ1は同一であっても異なっていてもよく、それぞれ次のもの：
・１〜２０個の炭素原子を有する直鎖状、分岐鎖状若しくは環状アルキル基；
・６〜１８個の炭素原子を有するアリール基；
・アルコキシ基−ＯＲ2（ここで、Ｒ2は１〜２０個の炭素原子を有する直鎖状、分岐鎖状若しくは環状アルキル基又は６〜１８個の炭素原子を有するアリール基に相当する）；
・アリールアルキル基若しくはアルキルアリール基（Ｃ6〜Ｃ18アリール、Ｃ1〜Ｃ20アルキル）；
・ヒドロキシル（−ＯＨ）基；又は
・ハロゲン、好ましくは塩素：
を表わし、
これらの基Ｒ1の少なくとも１つは−ＯＲ2、−ＯＨ又はハロゲンを表わし、そしてさらに、これらの基Ｒ1はヒドロキシルでもハロゲンでもない場合には随意に少なくとも１個のハロゲン化基を有していてもよく、
記号Ｒ3及びＲ4は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号Ｒ6、Ｒ7及びＲ8は互いに同一であっても異なっていてもよく、それぞれ水素又は１〜２０個の炭素原子を有する直鎖状、分岐鎖状若しくは環状アルキル基及び１〜２０個の炭素原子を有する直鎖状、分岐鎖状若しくは環状アルコキシアルキル基から選択される一価炭化水素基を表わし；
記号ｘは一般的に１〜１０の範囲、好ましくは１〜５の範囲、より一層好ましくは１．５〜５の範囲、特に２〜５の範囲、特別には３〜５の範囲、さらに現実的には３．５〜４．５の範囲又は３．８〜４．２の範囲（これらの幅の境界は±０．２以内で与えられる）の整数又は分数に相当する。｝
【００７４】
式（III）の物質、特に式（III.1）の物質はさらに、本発明に従う好ましい調製方法によって差別化することができる。これらは、シラン（Ｉ）のＹ基（式（II）、特に式（II.1））のβ炭素への（Ｒｓ）のイオン付加の結果として得られるものであるのが有利である。
【００７５】
式（III）、特に式（III.1）のアルコキシ−及び／又はハロシラン（ポリ）スルフィドは、好ましくは、本発明の方法によって｛特にシラン（Ｉ）のＹ基（式（II）、特に式（II.1））のβ炭素への（Ｒｓ）のイオン付加によって｝調製することができる。
【００７６】
好ましい実施形態において、２個の末端ケイ素の内の少なくとも一方のＲ1置換基の内の２個がアルキル基、好ましくはメチル、エチル、ｎ−プロピル、イソプロピル、ｎ−ブチル、ＣＨ3Ｏ−ＣＨ2−及びＣＨ3Ｏ−ＣＨ(ＣＨ3)ＣＨ2−基（例えばメチル、エチル、ｎ−プロピル及びイソプロピル基）、又はアリール基、例えばフェニル基であり、これらの２個のＲ1置換基はメチルであるのが好ましく；第３のＲ1置換基は−ＯＲ2アルコキシ、特にＲ2がメチル、エチル、ｎ−プロピル、イソプロピル、ｎ−ブチル、ＣＨ3Ｏ−ＣＨ2−又はＣＨ3Ｏ−ＣＨ（ＣＨ3）ＣＨ2−（例えばメチル、エチル、ｎ−プロピル又はイソプロピル）に相当するものであるのが好ましい。
【００７７】
本発明が特に対象とする式（III）、特に式（III.1）の物質は、アルコキシシラン（ポリ）スルフィド、より特定的には式（III.2）のアルコキシシラン（ポリ）スルフィドである。
【化８】
2010509291.tif 000010
｛ここで、記号Ｒ1.1、Ｒ1.2及びＲ1.3は互いに同一であっても異なっていてもよく、Ｒ1について上の説明で与えた定義の内の１つに相当し；Ｒ1.1及びＲ1.3は好ましくはアルキル（有利にはメチル又はエチルに相当し且つＲ1.2は好ましくはアルコキシ（有利にはメトキシ又はエトキシ）に相当し、
記号ｘは一般的に１〜１０の範囲、好ましくは１〜５の範囲、より一層好ましくは１．５〜５の範囲、特に２〜５の範囲、特定的には３〜５の範囲、さらに現実的には３．５〜４．５の範囲又は３．８〜４．２の範囲（これらの幅の境界は±０．２以内で与えられる）の整数又は分数に相当する。｝
【００７８】
本発明は、例えば次式の化合物に関する。
【化９】
2010509291.tif 000011
｛ここで、記号ｘは１．５〜５の範囲、特に２〜５の範囲、特定的には３〜５の範囲、例えば３．５〜４．５の範囲又は３．８〜４．２の範囲（これらの範囲の境界は±０．２以内で与えられる）の整数又は分数に相当する。｝
【００７９】
本発明に従う特に好ましい化合物は、次式を示すものである：
【化１０】
2010509291.tif 000012
｛ここで、記号ｘは１．５〜５の範囲、好ましくは２〜５の範囲、特に３〜５の範囲、例えば３．５〜４．５の範囲又は３．８〜４．２の範囲（これらの範囲の境界は±０．２以内で与えられる）の整数又は分数に相当する｝；特にビス（モノエトキシジメチルシリルイソプロピル）テトラスルフィド（ＭＥＳｉＰｒＴと略記される）を挙げることができる。
【００８０】
式（III）、（III.1）及び（III.2）並びに上記の式の記号ｘは、これらの式の分子中に存在する硫黄原子の数を表わす整数又は分数である。
【００８１】
この数は、懸案下の化合物を合成するためのルートが単一のタイプのポリスルフィド化合物のみを与えることができる場合には、硫黄原子の正確な数であることができる。
【００８２】
実際には、選択した合成ルートが異なる数の硫黄原子をそれぞれが有するポリスルフィド物質の混合物をもたらす限りにおいて、懸案下の化合物１分子当たりの硫黄原子の数を意味する。この場合、合成されるポリスルフィド化合物は実際、上に挙げた一般領域内にある平均モル値（記号ｘの値）を中心値として、モノスルフィド又はジスルフィドＳ2から重質ポリスルフィド（例えばＳ5以上）の範囲の分布を持ったポリスルフィドから成る。有利には、合成されるモノオルガノオキシシランポリスルフィドは、（Ｓ3＋Ｓ4）を４０％以上、好ましくは５０％以上；及び（Ｓ2＋Ｓ5以上） を６０％以下、好ましくは５０％以下のモル割合で含む分布を持ったポリスルフィドから成る。さらに、Ｓ2のモル割合は３０％以下であるのが有利であり、２０％以下であるのが好ましい。すべての境界値は（ＮＭＲによる）測定精度内で与えられ、ほぼ±１．５の絶対誤差がある（例えば示された最後の割合については２０±１．５％）。
【００８３】
上で述べたように、これらの新規の物質は、白色フィラー（例えばケイ質材料、例えば沈降シリカ）を補強用フィラーとして含むエラストマー組成物、特にジエンエラストマー組成物中におけるこのような白色フィラーとエラストマーとの間のカップリング剤として、特に有利な用途を見出す。これらは、従来のカップリング剤の代替品を構成する。これらの新規の化合物（III）、特に化合物（III.1）、特定的に化合物（III.2）は、加硫前のレオロジー特性と加硫後の機械的及び／又は動的特性との非常に満足できる折衷点を提供する。
【００８４】
本発明の第３の主題事項
【００８５】
第３の主題事項において、本発明は、式（III）、好ましくは式（III.1）、特に式（III.2）の少なくとも１種のシランポリスルフィドを、エラストマー組成物、例えばジエンエラストマー組成物｛特に少なくとも１種のジエンエラストマー及び補強用フィラーとしての白色フィラー（特に沈降シリカ）を含むもの｝の中の白色フィラー−エラストマーカップリング剤として、使用することに関する。この組成物は、例えばエラストマー製、特にジエンエラストマー製の物品の製造用に予定されるものである。
【００８６】
本発明の第４の主題事項
【００８７】
第４の主題事項に従えば、本発明は、補強用白色フィラー及びカップリング剤としての（有効量の）式（III）、好ましくは式（III.1）、特に式（III.2）の少なくとも１種のシランポリスルフィドを含むエラストマー組成物、特にジエンエラストマー組成物にある。
【００８８】
より特定的には、これらの組成物は、ジエンエラストマー１００部当たり
・１０〜２００部、好ましくは２０〜１５０部、より一層好ましくは３０〜１００部の補強用白色フィラー、及び
・１〜２０部、好ましくは２〜２０部、より一層好ましくは２〜１２部のカップリング剤
を含む（部は重量によって与えられる）ことができる。
【００８９】
有利には、カップリング剤の量は、特に上記の範囲内で選択され、補強用白色フィラーに対して０．５〜２０％、好ましくは１〜１５％、より一層好ましくは１〜１０％を占めるように決定される。
【００９０】
本発明において、式（III）の化合物、好ましくは式（III.1）の化合物、特に式（III.2）の化合物はさらに、このような式（III）の化合物（好ましくは式（III.1）の化合物、特に式（III.2）の化合物）及び補強用白色フィラーを含むエラストマー組成物（特にジエンエラストマー組成物）｛例えばエラストマー製（特にジエンエラストマー製）の物品の製造用に予定されるもの｝中の加硫活性剤として通常用いられる亜鉛又は亜鉛誘導体（例えばＺｎＯ）の存在を完全に又はほぼ完全に不要にすることができる。
【００９１】
本発明に従う前記エラストマー組成物は、例えば（ジエン）エラストマー１００部当たり０．７５部未満、特に０．５部未満の亜鉛を含むことができる。
【００９２】
当業者であれば、前記カップリング剤を（特にそのアルコキシシリル官能基、例えばエトキシシリル官能基を介して）前もって補強用白色フィラーにグラフトさせることができることを理解するだろう。こうして「予備カップリングされた」この白色フィラーは、次いで遊離のポリスルフィド官能基を介してエラストマーに結合させることができる。
【００９３】
本明細書において「補強用白色フィラー」とは、特に、天然ゴム及び／又は合成ゴムタイプのエラストマーから成る組成物を、カップリング剤以外の手段なしで単独で補強することができる白色フィラーを規定することが意図される。
【００９４】
補強用白色フィラーが呈する物理的状態は重要ではなく、即ち該フィラーは例えば粉体、微小球又は顆粒の形を呈することができる。
【００９５】
好ましくは、前記補強用白色フィラーは、シリカ、アルミナ又はこれらの２種の混合物から成る。
【００９６】
より一層好ましくは、補強用白色フィラーはシリカから成る。
【００９７】
本発明において用いることができるシリカとしては、すべての沈降シリカ又は熱分解法シリカ、特に４５０ｍ2／ｇ以下のＢＥＴ比表面積を示すものが特に好適である。
【００９８】
特に有利な別形態に従えば、沈降シリカが用いられ、これは慣用のもの又は好ましくは高分散性のものであることができる。
【００９９】
用語「高分散性シリカ」とは、ポリマーマトリックス中で非常に高い解凝集及び分散力（薄い区画に対して特に電子顕微鏡又は光学顕微鏡によって観察することができる）を有する任意のシリカを特に意味するものとする。
【０１００】
例えば、４５０ｍ2／ｇ以下、特に５０〜３５０ｍ2／ｇの範囲のＣＴＡＢ比表面積を示す高分散性シリカを用いることができる。
【０１０１】
欧州特許公開第０５２０８６２号公報、国際公開ＷＯ９５／０９１２７号パンフレット、国際公開ＷＯ９５／０９１２８号パンフレット、国際公開ＷＯ９８／５４０９０号パンフレット及び国際公開ＷＯ０３／０１６２１５号パンフレットの１つに従うシリカを用いることができる。
【０１０２】
分散性シリカの非限定的な例としては、Akzo社のシリカPerkasil KS 430、Degussa社のシリカBV3380及びUltrasil 7000、Rhodia社のシリカZeosil 1165 MP及び1115 MP、PPG社のシリカHi-Sil 2000並びにHuber社のシリカZeopol 8741及び8745を挙げることができる。
【０１０３】
また、欧州特許公開第０７３５０８８号、欧州特許公開第０７６２９９２号及び欧州特許公開第０７６２９９３号の各公報に記載されたアルミニウム含有シリカのような被処理沈降シリカも好適である。
【０１０４】
より特定的には、
・１００〜２４０ｍ2／ｇの範囲、例えば１１０〜１８０ｍ2／ｇの範囲のＣＴＡＢ比表面積、
・１００〜２５０ｍ2／ｇの範囲、例えば１１０〜１９０ｍ2／ｇの範囲のＢＥＴ比表面積、
・随意に３００ミリリットル／１００ｇより低い、例えば２００〜２９５ミリリットル／１００ｇの範囲のＤＯＰ油吸収、及び
・随意に１．０〜１．６の範囲のＢＥＴ比表面積／ＣＴＡＢ比表面積比
を有する沈降シリカが非常に好適である。
【０１０５】
用語「シリカ」はまた、異なるシリカのブレンドをも意味するものとする。
【０１０６】
ＣＴＡＢ比表面積は、ＮＦ法Ｔ４５００７（１９８７年１１月）に従って決定される外側表面である。ＢＥＴ比表面積は、「The Journal of the American Chemical Society」, vol. 60, page 309 (1938)に記載されたBrunauer - Emmett - Teller方法｛ＮＦ規格Ｔ４５００７（１９８７年１１月）に対応｝に従って測定することができる。ＤＯＰ油吸収は、フタル酸ジオクチルを用いることによってＩＳＯ規格７８７／５に従って測定することができる。
【０１０７】
補強用アルミナとしては、
・３０〜４００ｍ2／ｇの範囲、例えば６０〜２５０ｍ2／ｇの範囲のＢＥＴ比表面積、
・最大５００ｎｍ、例えば最大２００ｎｍの平均粒子寸法、及び
・高い割合のＡｌ−ＯＨ反応性表面官能基
を有する分散性アルミナ（例えば欧州特許公開第０８１０２５８号公報に記載されたもの）を用いることができる。
【０１０８】
補強用アルミナの非限定的な例としては、特にBaikowski社のアルミナＡ１２５、ＣＲ１２５及びＤ６５ＣＲを挙げることができる。
【０１０９】
本発明の第４の主題事項に従う組成物に用いることができるジエンエラストマーとは、より特定的には次のものを意味するものとする。
（１）４〜２２個の炭素原子を有する共役ジエンモノマー（例えば１，３−ブタジエン、２−メチル−１，３−ブタジエン、２，３−ジメチル−１，３−ブタジエン、２，３−ジエチル−１，３−ブタジエン、２−メチル−３−エチル−１，３−ブタジエン、２−クロロ−１，３−ブタジエン、２−メチル−３−イソプロピル−１，３−ブタジエン、１−フェニル−１，３−ブタジエン、１，３−ペンタジエン又は２，４−ヘキサジエン）の重合によって得られるホモポリマー；
（２）少なくとも２種の前記共役ジエン同士の共重合、又は１種以上の前記共役ジエンと次のものから選択される１種以上のエチレン性不飽和モノマーとの共重合によって得られるコポリマー：
・８〜２０個の炭素原子を有するビニル芳香族モノマー、例えばスチレン、ｏ−、ｍ−若しくはｐ−メチルスチレン、「ビニル-トルエン」市販混合物、ｐ−ｔ−ブチルスチレン、メトキシスチレン、クロロスチレン、ビニルメシチレン、ジビニルベンゼン又はビニルナフタレン；
・３〜１２個の炭素原子を有するビニルニトリルモノマー、例えばアクリロニトリル又はメタクリロニトリル；
・アクリル酸又はメタクリル酸と１〜１２個の炭素原子を有するアルカノールとから誘導されるアクリル酸エステルモノマー、例えばアクリル酸メチル、アクリル酸エチル、アクリル酸プロピル、アクリル酸ｎ−ブチル、アクリル酸イソブチル、アクリル酸２−エチルヘキシル、メタクリル酸メチル、メタクリル酸エチル、メタクリル酸ｎ−ブチル又はメタクリル酸イソブチル
（これらのコポリマーは、ジエン単位９９〜２０重量％及びビニル芳香族、ビニルニトリル及び／又はアクリル酸エステル単位１〜８０重量％を含むことができる）；
（３）エチレンと３〜６個の炭素原子を有するα−オレフィンと６〜１２個の炭素原子を有する非共役ジエンモノマーとの共重合によって得られる三元コポリマー、例えばエチレンとプロピレンと上記のタイプの｛特に１，４−ヘキサジエン、エチリデンノルボルネン又はジシクロペンタジエン（ＥＰＤＭエラストマー）のような｝非共役ジエンモノマーとから得られるエラストマー；
（４）天然ゴム；
（５）イソブテンとイソプレンとの共重合によって得られるコポリマー（ブチルゴム）並びにこれらのコポリマーのハロゲン化物、特に塩素化又は臭素化物；
（６）上記（１）〜（５）のいくつかのエラストマーのブレンド。
【０１１０】
好ましくは、次のものから選択される１種以上のエラストマーを用いる：
（１）ポリブタジエン、ポリクロロプレン、ポリイソプレン［又はポリ（２−メチル−１，３−ブタジエン）］；（２）ポリ（イソプレン−ブタジエン）、ポリ（イソプレン−スチレン）、ポリ（イソプレン−ブタジエン−スチレン）、ポリ（ブタジエン−スチレン）又はポリ（ブタジエン−アクリロニトリル）；（４）天然ゴム；（５）ブチルゴム；（６）上記エラストマー（１）、（２）、（４）及び（５）同士のブレンド；（６'）主要量（５１〜９９．５重量％、好ましくは７０〜９９重量％の範囲）のポリイソプレン（１）及び／又は天然ゴム（４）と少量（４９〜０．５重量％、好ましくは３０〜１重量％の範囲）のポリブタジエン、ポリクロロプレン、ポリ（ブタジエン−スチレン）及び／又はポリ（ブタジエン−アクリロニトリル）とを含むブレンド。
【０１１１】
本発明に従う組成物にはさらに、エラストマー及び／又はゴム組成物の分野において通常用いられるその他の成分及び補助添加剤の全部又は一部を含ませることができる。例えば、次のその他の成分及び添加剤の全部又は一部を用いることができる。
●顆粒系に関しては、例えば次のものを挙げることができる：
・硫黄又は硫黄ドナー化合物（例えばチウラム誘導体）から選択される加硫剤；
・例えばグアニジン誘導体又はチアゾール誘導体のような顆粒促進剤；
・例えば酸化亜鉛、ステアリン酸及びステアリン酸亜鉛のような加硫活性剤；
●その他の添加剤に関しては、例えば次のものを挙げることができる：
・カーボンブラックから成る慣用の補強用フィラー；すべてのカーボンブラック、特にＨＡＦ、ＩＳＡＦ又はＳＡＦタイプのものが、カーボンブラックとして好適である；非限定的な例として、Ｎ１１５、Ｎ１３４、Ｎ２３４、Ｎ３３９、Ｎ３４７及びＮ３７５カーボンブラックを挙げることができる；一般的に、カーボンブラックの量は、用いられる補強用白色フィラーが白色フィラー＋カーボンブラックの組合せの５０重量％超を占め且つ補強用フィラー（白色フィラー＋カーボンブラック）の合計量が組成物の重量構成に関連して補強用白色フィラーについて上に示した値の範囲内にとどまるように決定される；
・非補強性又は弱補強性の慣用の白色フィラー、例えばクレー、ベントナイト、タルク、チョーク、カオリン、二酸化チタン又はこれらの混合物；
・酸化防止剤又はオゾン分解防止剤、例えばＮ−フェニル−Ｎ’−（１，３−ジメチルブチル）−ｐ−フェニレンジアミン；
・可塑剤及び加工助剤。
【０１１２】
加工助剤に関しては、本発明に従う組成物には、例えばＹ官能基だけを含む補強用フィラー用のカバー剤であって、周知の態様でエラストマーマトリックス中におけるフィラーの分散性を改善し且つ組成物の粘度を低下させることによって未硬化状態の組成物の加工特性を改善することができるものを含ませることができる。このような添加剤は、例えばアルキルアルコキシシラン（特にアルキルトリエトキシシラン）、ポリオール、ポリエーテル（例えばポリエチレングリコール）、第１、第２若しくは第３アミン（例えばトリアルカノールアミン）又はα，ω−ジヒドロキシル化ポリジメチルシロキサンから成る。このような加工助剤を用いる場合、これは補強用白色フィラー１００部当たり１〜１０重量部、好ましくは２〜８重量部の割合で用いられる。
【０１１３】
本発明の第５の主題事項
【０１１４】
補強用白色フィラー及び少なくとも１種のカップリング剤を含むジエンエラストマー組成物の調製方法は、慣用の１段階手順又は２段階手順に従って実施することができる。
【０１１５】
１段階プロセスに従えば、加硫剤並びに随意としての加硫促進剤及び／又は加硫活性剤を除くすべての必要成分を慣用の密閉式ミキサー、例えばバンバリータイプ又はブラベンダータイプのミキサー中に導入して混練する。この最初の混合段階の結果物を次いで外部ミキサー、一般的に開放型ミル上に取り出し、次いでこれに加硫剤並びに随意としての加硫促進剤及び／又は加硫活性剤を添加する。
【０１１６】
ある種の物品の調製のためには、２段階プロセスであって両段階が密閉式ミキサー中で実施されるものを用いるのが有利であり得る。第１段階において、加硫剤並びに随意としての加硫促進剤及び／若しくは加硫活性剤を除くすべての必要成分を導入して混練し、又は同じ除外規則が適用された必要成分の内の一部を導入して混練する。それに続く第２段階の目的は本質的に、第１段階からのブレンド（同じ除外規則を適用しつつ欠けている必要成分を添加することによって随意に補ったもの）を追加の加熱処理に付すことである。この第２工程の結果物も次いで外部ミキサーに取り出され、これに加硫剤並びに随意としての加硫促進剤及び／又は加硫活性剤が添加される。
【０１１７】
密閉式ミキサーの作業段階は、一般的に８０〜２００℃の範囲、好ましくは８０〜１８０℃の範囲の温度で実施される。この第１の作業段階の次に、外部ミキサー中での第２の作業段階が行われ、この操作はそれより低い温度、一般的に１２０℃未満、好ましくは２０〜８０℃の範囲の温度において実施される。
【０１１８】
得られる最終組成物は、次いでエラストマー製物品の製造用に用いることができるシート、板又は形材の形でカレンダー加工される。
【０１１９】
加硫（又は硬化）は、周知の方法で、一般的に１３０〜２００℃の範囲の温度において、随意に加圧下で、充分な時間（これは特に硬化温度、用いる加硫系及び懸案下の組成物の加硫速度に応じて５〜９０分の時間で変化し得る）実施される。
【０１２０】
もちろん、第４の主題事項の本発明は未硬化状態（即ち硬化前）及び硬化済状態（即ち架橋又は加硫の後）の両方における上記のエラストマー組成物に関する。
【０１２１】
本発明の第６の主題事項
【０１２２】
本発明に従うエラストマー組成物は、前記の組成物を含む物体を有するエラストマー製完成品又は半完成品を調製するのに用いることができる。これらの組成物は例えば、履き物ソール、タイヤ（特にタイヤの踏面（treads）、キャタピラー）、コンベアーベルト、動力伝達ベルト、撓みパイプ、膨張ジョイント、家庭用電気器具用シール、エンジン支持台、ケーブル、ケーブルシース又は空中ケーブルローラーより成る物品の製造に有用である。
【実施例】
【０１２３】
以下の実施例は、本発明の範囲を限定することなく本発明を例示するものである。
【０１２４】
29Ｓｉ−ＮＭＲ、1Ｈ−ＮＭＲ及び13Ｃ−ＮＭＲ分析は、以下の条件下で実施した。
【０１２５】
29Ｓｉ−ＮＭＲ
【０１２６】
装置：
【０１２７】
一次元ケイ素−２９ＮＭＲ分析を、Bruker AMX 300分光計及び１０ｍｍ選択的29Ｓｉプローブを用い、５９ＭＨｚのケイ素観察振動数で操作して、実施した。
【０１２８】
化学シフト（δ）はｐｐｍで表わされる；1Ｈ及び29Ｓｉ化学シフトについての外部参照物質として、テトラメチルシランを用いた。温度は可変温度単位（±０．１°Ｋ）により制御した。ＮＭＲスペクトルは３００°Ｋにおいて記録した。
【０１２９】
プロトン−デカップリングケイ素−２９ＮＭＲスペクトルを得るために、「逆ゲート式」タイプ（WALTZ-16）のプロトンデカップリングについてのアキュムレーションシーケンスを用いた。ケイ素−２９パルス角度は４５゜とし、２つのケイ素パルスの間の時間は４．５秒に設定した。４０９６のアキュムレーションの後に、自由歳差信号（ＦＩＤ）を得た。スペクトル幅は１０８７０Ｈｚであり、自由歳差信号を規定する点の数は３２７６８だった。
【０１３０】
サンプルの調製：
【０１３１】
一次元ケイ素ＮＭＲスペクトルの記録を必要とするサンプルについて、約２ミリリットルのケイ素含有化合物を、２．５×１０-2モル／リットルのＦｅ(ａｃａｃ)3（ａｃａｃ＝アセチルアセトネート）を含ませた重水素化クロロホルム溶液７ミリリットル中に、溶解させる。
【０１３２】
1Ｈ−ＮＭＲ及び13Ｃ−ＮＭＲ
【０１３３】
装置：
【０１３４】
サンプルの調製：ＣＤＣｌ3０．５ミリリットル中にサンプル０．１ミリリットル
分光計：Bruker AMX 300
プローブ：ＱＮＰ５ｍｍ（1Ｈ、13Ｃ、31Ｐ、19Ｆ）
ＮＭＲスペクトルを３００°Ｋ（±０．１°Ｋ）において測定する。
【０１３５】
1Ｈ−ＮＭＲ分析：
【０１３６】
シンプル取得シーケンスを、３０°のパルス角度、４．６秒のパルス間時間及び２５６のアキュムレーションで、利用した。スペクトル幅は４５００Ｈｚであり、数学的処理は行わなかった。観察振動数は３００ＭＨｚだった。
【０１３７】
13Ｃ−ＮＭＲ分析：
【０１３８】
プロトンデカップリング（WALTZ-16）と共にアキュムレーションシーケンスを、３０°のパルス角度、３秒のパルス間時間及び８１９２のアキュムレーションで、利用した。スペクトル幅は２００００Ｈｚであり、フーリエ変換の前に信号を指数関数で処理した。観察振動数は７５ＭＨｚだった。
【０１３９】
重水素化溶剤（ＣＤＣｌ3）は、磁界中の可能性としてのドリフトを補填するための役割を果たし、スペクトルを化学シフトに対してキャリブレートすることを可能にする。
【０１４０】
例１は、ポリスルファンの合成である。
【０１４１】
例２〜９は、ビス（モノエトキシジメチルシラン）ポリスルフィドの合成である。
【０１４２】
例１０は、アリルジメチルエトキシシランへのチオリン化合物の付加の例示である。
【０１４３】
例１１は、メタリルジメチルエトキシシランへのポリスルファンの付加である。
【０１４４】
例１２は、ビストリクロロシランポリスルフィドを得ることを可能にするβ付加を例示する。
【０１４５】
例１３は、ビストリエトキシシランポリスルフィドを得ることを可能にするβ付加を例示する。
【０１４６】
例１４は、出発アリルジメチルエトキシシラン（Ｉ）のアリル基Ｙのγ位の炭素へのポリスルファンの付加のためのルートを例示する。
【０１４７】
例１５及び１６は、本発明の方法に従って得られたアルコキシシランポリスルフィドの任意の加水分解段階を例示する。
【０１４８】
例１７は、エラストマー組成におけるカップリング剤用途を例示する。
【０１４９】
例１
【０１５０】
１リットルの反応器中に、１００．２０ｇのＮａ2Ｓ4（５７５．２ミリモル）及び１５１ｇの水を導入する。次いで５００ミリリットルの３７％ＨＣｌを添加する。次いでＨＣｌを流し込み終わった後に１時間、温度を約−２０〜−１５℃に保つ。この混合物を次いで周囲温度に戻す。沈降分離によって３９ｇの黄色オイルが回収され、その分析は、ｘ＝１／２／３／４／５／６のモル分布が４／２／２６／１２／２９／２７（％）であるＨＳxＨタイプの構造を示した。この構造は、ラマン分析によっても確認された。
この混合物を次いで周囲温度に戻す。
【０１５１】
β位の付加（例２〜１３）
【０１５２】
例２
【０１５３】
１０ミリリットルのポリエチレン反応器中にアルゴン下で１．００ｇ（６．９４ミリモル）のアリルジメチルエトキシシラン、１ミリリットルのトルエン及び０．４５９ｇ（３．５３ミリモル）の例１で調製したポリスルファンを導入する。２５℃において１６時間反応させる。
【０１５４】
冷却を実施し、次いで生成した硫黄を濾別し、トルエンを蒸発させる。反応成分が完全に転化する。４〜５の平均数ｘを示す下記の誘導体がほぼ定量的収率で得られた。1Ｈ−ＮＭＲ分析及びラマン分析で、その分子構造が確認された。収率は９５％超だった。
【化１１】
2010509291.tif 000013
【０１５５】
例３
【０１５６】
４０ミリリットルのステンレス鋼製オートクレーブ中にアルゴン下で１．０８ｇ（７．５４ミルモル）のアリルジメチルエトキシシラン及び０．９０ｇ（６．９８ミルモル）の例１で調製したポリスルファンを導入する。この反応器を１６時間１２０℃にする。
【０１５７】
冷却を行う。生成した硫黄を濾別して、８５４ｍｇの淡黄色液体が回収された。この液体は、例２の結果として得られた生成物のものと同じ構造を有していた。
【０１５８】
例４
【０１５９】
４０ミリリットルのステンレス鋼製オートクレーブ中にアルゴン下で１．０３ｇ（７．２１ミルモル）のアリルジメチルエトキシシラン及び０．８０ｇ（６．２１ミルモル）の例１で調製したポリスルファンを導入する。この反応器を１６時間１００℃にする。
【０１６０】
冷却を行う。生成した硫黄を濾別して、５３８ｍｇの淡黄色液体が回収された。この液体は、例２の結果として得られた生成物のものと同じ構造を有していた。
【０１６１】
例５
【０１６２】
４０ミリリットルのステンレス鋼製オートクレーブ中にアルゴン下で１．０４ｇ（７．２６ミルモル）のアリルジメチルエトキシシラン及び０．９０ｇ（６．９８ミルモル）の例１で調製したポリスルファンを導入する。この反応器を１６時間１００℃にする。
【０１６３】
冷却を行う。生成した硫黄を濾別して、６８３ｍｇの淡黄色液体が回収された。この液体は、例２の結果として得られた生成物のものと同じ構造を有していた。
【０１６４】
例６
【０１６５】
４０ミリリットルのステンレス鋼製オートクレーブ中にアルゴン下で１．０９ｇ（７．５９ミルモル）のアリルジメチルエトキシシラン及び０．９１ｇ（７．０１ミルモル）の例１で調製したポリスルファンを導入する。この反応器を１６時間１００℃にする。
【０１６６】
冷却を行う。生成した硫黄を濾別して、７３４ｍｇの淡黄色液体が回収された。この液体は、例２の結果として得られた生成物のものと同じ構造を有していた。
【０１６７】
例７
【０１６８】
ポリエチレン反応器中にアルゴン下で１．０１ｇ（７．０７ミルモル）のアリルジメチルエトキシシラン及び１．０４ｇ（７．９９ミルモル）の例１で調製したポリスルファンを導入する。
【０１６９】
この反応器をランプ（ＨＰ−Ｈｇ）で１５０分間照射する。
【０１７０】
生成した硫黄を濾別して、７４３ｍｇの淡黄色液体が回収された。この液体は、例２の結果として得られた生成物のものと同じ構造を有していた。
【０１７１】
例８
【０１７２】
４０ミリリットルのステンレス鋼製オートクレーブ中にアルゴン下で２０ｇ（０．１３４モル）のアリルジメチルエトキシシラン及び１９．６ｇ（０．１３７モル）の例１で調製したポリスルファンを導入する。この反応器を１６時間１５０℃にする。
【０１７３】
冷却を行う。生成した硫黄を濾別して、２７．５ｇの淡黄色液体が回収された。この液体は、例２の結果として得られた生成物のものと同じ構造を有していた。収率は９５％だった。
【０１７４】
例９
【０１７５】
油浴及び電磁式撹拌機を備えた４０ミリリットルのハステロイオートクレーブ中に自生圧力下で２０．０１ｇのアリルジメチルエトキシシラン（１２９．２ミリモル、１当量）及び１８．１６ｇの例１で調製したポリスルファン（１３２．２ミリモル、１．０２当量）を導入する。これら２種の反応成分は不混和性だった。反応器を閉じ、次いで撹拌下に置き、１５０℃に１６時間加熱する。
【０１７６】
冷却を行い、２５．６５ｇの黄色オイルが得られた。その分析により、下記の単一の構造が確認された。単離収率は約９０％で、純度は９８％超だった。
【０１７７】
例２〜９において得られたビス（モノエトキシジメチルシラン）ポリスルフィド生成物は、次の一般式を示した。
【化１２】
2010509291.tif 000014
【０１７８】
この単一の構造は、次のＮＭＲ分析によって確認された。
【０１７９】
1Ｈ−ＮＭＲ分析
【化１３】
2010509291.tif 000015
【０１８０】
13Ｃ−ＮＭＲ分析
【化１４】
2010509291.tif 000016
【０１８１】
【表１】
2010509291.tif 000017
【０１８２】
硫黄含有単位の分布（13Ｃ−ＮＭＲスペクトルの研究）
【表２】
2010509291.tif 000018
【０１８３】
例１０
【０１８４】
電磁式撹拌機、温度プローブ、油浴及び還流冷却管を備えた２５ミリリットルの乾いた三つ口フラスコ中にアルゴン下で１．６８１ｇのアリルジメチルエトキシシラン（１１．６７ミリモル、１当量）及び２．４０ｇのＯ，Ｏ’−ジエチルジチオホスフェート（１１．７０ミリモル、１当量）を導入する。僅かに黄色の半透明混合物を６０℃に３時間加熱する。３．６５ｇのオイルが得られ、そのＮＭＲ及びＩＲ分析により、下記の誘導体だけの生成が確認された。単離収率は約９０％だった。純度は９８％超だった。
【化１５】
2010509291.tif 000019
【０１８５】
例１１
【０１８６】
電磁式撹拌機及び油浴を備えた４０ミリリットルのハステロイオートクレーブ中に自生圧力下で３．０１ｇのメタリルジメチルエトキシシラン（１７．５３ミリモル、１当量）及び２．３７ｇの例１で調製したポリスルファン（１８．２３ミリモル、１．０４当量）を導入する。これら２種の物質は不混和性だった。撹拌しながら１５０℃に２０時間加熱する。
【０１８７】
周囲温度まで冷却する。反応器を開いた際に、硫黄粒子を濡らす不安定なオレンジ色の液体が存在するのが見出された。濾過を行い、３．０３８ｇの重量が得られた（収率７８％）。ＮＭＲ分析により、生成した物質が下記の構造を有することが示され、モル純度は９７％超だった。
【化１６】
2010509291.tif 000020
【０１８８】
例１２
【０１８９】
Ｃｌ3Ｓｉ−ＣＨ2−ＣＨ−(ＣＨ3)−Ｓx−(ＣＨ3)−ＣＨ−ＣＨ2−ＳｉＣｌ3の合成
【０１９０】
電磁式撹拌機及び油浴を備えた４０ミリリットルのハステロイ反応器中にアルゴン雰囲気下で自生圧力下で以下のものを導入する：
・１．０ｇのトリクロロアリルシラン（５．４１ミリモル）及び
・０．７８ｇの一般式ＨＳyＨ（ｙの平均数５〜６）のポリスルファン（５．４１ミルモル）。
【０１９１】
これら２種の液体は不混和性だった。反応器を閉じ、２１時間１１０℃にする。
【０１９２】
冷却を行い、次いで反応器を開く。反応器は硫黄が混じった液体を含んでいた。濾過を実施し、黄色オイルが得られた。
【０１９３】
1Ｈ及び13Ｃ−ＮＭＲ分析により、次の構造の物質が８６％の単離モル収率で生成したことが確認された。
Ｃｌ3Ｓｉ−ＣＨ2−ＣＨ−(ＣＨ3)−Ｓx−(ＣＨ3)−ＣＨ−ＣＨ2−ＳｉＣｌ3
（ｘの平均数３〜５）
【０１９４】
例１３
【０１９５】
(Ｃ2Ｈ5Ｏ)3Ｓｉ−ＣＨ2−ＣＨ−(ＣＨ3)−Ｓx−(ＣＨ3)−ＣＨ−ＣＨ2−Ｓｉ(ＯＣ2Ｈ5)3の合成
【０１９６】
電磁式撹拌機及び油浴を備えた４０ミリリットルのハステロイ反応器中にアルゴン雰囲気下で自生圧力下で以下のものを導入する：
・１．３６ｇのトリエトキシアリルシラン（６．４７ミリモル）及び
・０．８５３ｇの一般式ＨＳyＨ（ｙの平均数５〜６）のポリスルファン（６．８５ミルモル）。
【０１９７】
これら２種の液体は不混和性だった。反応器を閉じ、１６時間１５０℃にする。
【０１９８】
冷却を行い、次いで反応器を開く。反応器は硫黄が混じった液体を含んでいた。濾過を実施し、黄色オイルが得られた（９４５ｍｇ）。
【０１９９】
1Ｈ及び13Ｃ−ＮＭＲ分析により、次の構造の物質が６４％の単離モル収率で生成したことが確認された。
(ＥｔＯ)3Ｓｉ−ＣＨ2−ＣＨ−(ＣＨ3)−Ｓx−(ＣＨ3)−ＣＨ−ＣＨ2−Ｓｉ(ＯＥｔ)3（ｘの平均数３〜５）.
【０２００】
γ位における付加（例１４）
【０２０１】
例１４
【０２０２】
電磁式撹拌機及び油浴を備えた４０ミリリットルのハステロイオートクレーブ中に自生圧力下で１．５０ｇのジメチルエトキシイソプレニルシラン（８．７２ミリモル、１当量）及び１．１６ｇの例１で調製したポリスルファン（８．９２ミリモル、１．０２当量）を導入する。これら２種の物質は不混和性だった。加熱しながら１５０℃に２０時間加熱する。
【０２０３】
周囲温度まで冷却する。反応器を開いた際に、１．６８ｇの重量の茶色オイル（収率８１％）が存在するのが見出された。ＮＭＲ分析により、下記の物質だけの存在が確認された。
【化１７】
2010509291.tif 000021
【０２０４】
例１５
【０２０５】
例９で得られたビス（モノエトキシジメチルシラン）ポリスルフィドの、水−アセトニトリル混合物中での酸触媒作用による加水分解
【化１８】
2010509291.tif 000022
【０２０６】
１００ミリリットルの一口フラスコに、２ｇ（０．００４６モル、１モル当量）の例９で得られたビス（モノエトキシジメチルシラン）ポリスルフィド及び次いで２０ミリリットルのＣＨ3ＣＮ（不混和性油性相）を装填する。次いで２Ｍ水性酢酸（前記混合物とは不混和性）１４ミリリットル（０．０２８モル、６当量）を周囲温度において素早く導入する。
【０２０７】
周囲温度において３０分間撹拌を実施する。この反応物を４０ミリリットルのジエチルエーテルで抽出する。有機相をＭｇＳＯ4で乾燥させ、真空下で濾過し、次いで回転式蒸発器を用いて蒸発乾固させる。黄色オイルがほぼ９０％の収率で得られた。そのＮＭＲ分析により、次のモル組成が示された。
【０２０８】
【化１９】
2010509291.tif 000023
【化２０】
2010509291.tif 000024
環化生成物２モル％。
【０２０９】
例１６
【０２１０】
例９で得られたビス（モノエトキシジメチルシラン）ポリスルフィドの純水中での加水分解
【化２１】
2010509291.tif 000025
【０２１１】
１００ミリリットルの一口フラスコ中に、例９で得られた１ｇ（０．００２３モル、１モル当量）のビス（モノエトキシジメチルシラン）ポリスルフィド及び次いで２５ミリリットルのＨ2Ｏ（不混和性）を装填する。
【０２１２】
この反応物を周囲温度において２４時間撹拌する。最終物質を次いで６０ミリリットルのジエチルエーテルで抽出する。有機相をＭｇＳＯ4で乾燥させ、真空下で濾過し、次いで回転式蒸発器を用いて蒸発乾固させる。黄色オイルが９５％超の流率で得られた。そのＮＭＲ分析により次のモル組成が示された。
【化２２】
2010509291.tif 000026
【化２３】
2010509291.tif 000027
【０２１３】
例１７
【０２１４】
温度プローブ及び機械式撹拌機を備え、窒素で不活性にした１リットルのジャケット付き反応器中に、３５ｇのＭｇ削り屑（１．５３当量）、１９８．５ｇの無水ジブチルエーテル及び７０ｍｇのヨウ素を導入する。Ｍｇを１３０℃において活性化させる。反応物の色がなくなったら、１４０ｇのジエトキシジメチルシランを依然として１３０℃において導入する。次いで、８８ｇの塩化アリル（１．２２当量）を２１２ｇの無水ジブチルエーテル中に希釈したものを静かに注ぐ（約５．５時間の期間）。この反応媒体を１３０℃に１６時間保つ；９５％超の転化度が得られた。この反応物を次いで減圧（最小圧力３５０ミリバール）下で６０ｃｍ充填カラムを用いて戻り及び還流比１／１０で蒸留する。蒸留後に、アリルジメチルエトキシシランの単離収率は７９％であり、ビスアリルジメチルシランの生成はなかった。
【０２１５】
例１８
【０２１６】
１リットルの反応器中に５００ミリリットルの３７％ＨＣｌ及び１５１ｇの水を導入する。次いで０℃の全体温度を保ちながら１００．２０ｇのＮａ2Ｓ4（５７５．２ミリモル）を添加する。Ｎａ2Ｓ4を流し込み終えた後に、次いで温度を約０℃に１時間保つ。この混合物を次いで周囲温度に戻す。沈降分離によって３９ｇの黄色オイル（下相）が回収され、その分析は、ｘ＝１／２／３／４／５／６のモル分布が４／２／２６／１２／２９／２７（％）であるＨＳxＨタイプの構造を示した（1Ｈ−ＮＭＲによる測定）。この構造は、ラマン分析によっても確認された。
【０２１７】
例１９
【０２１８】
β位における付加
【０２１９】
不活性にした１００ミリリットルの反応器中に例１７で調製したアリルジメチルエトキシシラン（２２．５ｇ）を導入する。この反応媒体の温度を６０℃にし、次いで撹拌しながら例１８で調製したポリスルファン（２３．８ｇ）をゆっくり添加する（全体温度は８０℃を超えてはならない）。この反応媒体を２０℃の温度において２０時間撹拌し続ける。反応の終わりに、固体を濾別する。濾液をｎ−ヘプタン（４８ｇ）で希釈する。次いで有機相を緩衝液（Ｎａ2ＣＯ3／ＮａＨＣＯ3）で３回洗浄する。溶剤を部分真空下での蒸発によって有機相から除去する。最後に最終生成物を濾過して不溶性物質を除去する。下記の誘導体か得られた（６２ｇ）。この誘導体は、４〜５の平均数ｘを示した。1Ｈ−ＮＭＲ及びラマン分析で、この分子構造が確認された。
【化２４】
2010509291.tif 000028
【０２２０】
例２０
【０２２１】
この例は、補強用フィラーとしてシリカを含む工業用ゴム組成物中のカップリング剤としての、本発明に従うアルコキシシランポリスルフィド［この場合には例９で得られたビス（モノエトキシジメチルシラン）ポリスルフィド｛即ちビス（モノエトキシジメチルシリルイソプロピル）テトラスルフィド（ＭＥＳｉＰｒＴ）｝］の使用及び挙動を例示する。
【０２２２】
１．エラストマー組成物の構成
【０２２３】
ブラベンダータイプの密閉式ミキサー中で、下記の第１表に示した構成（成分含有率は重量部で表わされる）の組成物を調製する。
【０２２４】
【表３】
2010509291.tif 000029
【０２２５】
（１）Lanxess社より販売されているBuna VSL5025-1タイプの溶液状のスチレン−ブタジエンコポリマー｛５０％（±４％）のビニル単位、２５％（±２％）のスチレン単位、約−２０℃のＴｇ、ＳＢＲ１００部当たり３７．５重量％（±２．８％）のオイルで希釈｝
（２）Rhodia社より販売されている沈降シリカZ1165MP
（３）Dow Corning社よりZ-6940の名称で販売されている式(Ｃ2Ｈ5Ｏ)3Ｓｉ−(ＣＨ2)3−Ｓ4−(ＣＨ2)3−Ｓｉ(ＯＣ2Ｈ5)3のビス（トリエトキシシリルプロピル）テトラスルフィドから成るシリカ／ゴムカップリング剤
（４）例９において調製された本発明に従うカップリング剤
（５）加硫活性剤
（６）Ｎ−１，３−ジメチルブチル−Ｎ−フェニル−ｐ−フェニレンジアミン（Flexsysより販売されているSantoflex 6-PPD）
（７）ジフェニルグアニジン(Bayer社より販売されているVulkacit D）
（８）Ｎ−シクロヘキシル−２−ベンゾチアゾールスルフェンアミド（Lanxess社より販売されているRhenogran CBS-80）
（９）テトラベンジルチウラムジスルフィド（Flexsys社より販売されているPerkacit TBzTD）
（１０）加硫剤
【０２２６】
２．組成物の調製
【０２２７】
各ゴム組成物の調製方法は、２つの連続段階で実施される。
【０２２８】
第１の「非生産的」段階は、高温熱機械的作業（１３０〜１６０℃の範囲の最高温度まで）を可能にする。次の第２の「生産的」段階は１１０℃より低い温度における機械的作業であり、この段階によって加硫系の導入が可能になる。
【０２２９】
第１段階は、混合装置、この場合にはブラベンダーブランドの密閉式ミキサー（７０ミリリットルの容量）を用いて実施される。充填率は０．７５である。出発温度及び回転子速度は、それぞれの場合において１３０〜１６０℃付近で混合物の温度低下が達成されるように設定する。これはここでは２回のパス（通過）に細分される。
【０２３０】
これは、１回目のパスにおいてエラストマーを添加し、次いでシリカから成る補強用フィラー（分割導入）をカップリング剤及びステアリン酸と共に添加することを可能にする。このパスについては、時間は２〜１０分である。
【０２３１】
ブレンドを冷却（１００℃より低い温度）した後に、２回目のパスが酸化亜鉛及び酸化防止剤6-PPDを添加することを可能にする。このパスについては、時間は２〜５分の範囲である。
【０２３２】
ブレンドを冷却（１００℃より低い温度）した後に、第２段階で加硫系（硫黄、ＤＰＧ、ＣＢＳ及びＴＢｚＴＤ）の導入が可能になる。これは予め５０℃に加熱された開放型ミルを用いて実施される。この段階の時間は５〜１０分の範囲である。
【０２３３】
均質化後に、最終組成物を次いで厚さ２〜３ｍｍのシートの形にカレンダー加工する。
【０２３４】
未硬化状態のこれらの組成物について、レオロジー特性を測定する。これは特に加硫時間及び温度を最適化することを可能にする。
【０２３５】
最適に加硫させた組成物の機械的及び動的特性を次いで測定する。
【０２３６】
３．レオロジー特性
【０２３７】
この測定は、未硬化状態の組成物について実施される。
【０２３８】
ＤＩＮ規格５３５２９に従ってMonsanto 100 S ODRレオメーターを用いて１６０℃において実施したレオロジー試験に関する結果を、下記の第２表に与える。
【０２３９】
この試験に従えば、１６０℃の温度に調節された試験チャンバー中に試験組成物を３０分間入れ、試験チャンバー中に含まれた双円錐形回転子の低振幅振動（３°）に対する組成物の抵抗トルクを測定する。組成物はチャンバーを完全に充填する。
【０２４０】
時間の関数としてのトルクの変化のカーブから、以下が決定される：
・最小トルク（Ｔｍ）（これはその温度における組成物の粘度を反映する）、
・最大トルク（ＴＭ）、
・Δトルク（ΔＴ＝ＴＭ−Ｔｍ）（これは架橋系の作用及び必要ならばカップリング剤の作用によって引き起こされる架橋の度合いを反映する）、
・完全な加硫の９０％に相当する加硫状態を得るために必要な時間Ｔ９０（この時間は加硫の最適条件とされる）、
・スコーチ時間Ｔｓ２｛これは検討温度（１６０℃）における最小トルクより２ポイント高くなるのに必要な時間に相当し、加硫を開始させることなくこの温度において未硬化ブレンドを加工することが可能な時間を反映する｝。
【０２４１】
【表４】
2010509291.tif 000030
（*）最大架橋速度（時間の関数としてのトルクのカーブから誘導）
【０２４２】
本発明に従うカップリング剤は、未硬化ブレンド（最小トルクが同じもの）の粘性を損なうことなく、参考用組成物と比較して対応する組成物の加硫速度（Ｒcross_max又はＴ９０−Ｔｓ２）を改善することができるということがわかった。
【０２４３】
本発明に従うカップリング剤を使用することにより、加工性を損なうことなく、最終的な硬化時間を節約することができる。
【０２４４】
４．加硫させた組成物の機械的特性
【０２４５】
この測定は、１６０℃の温度について最適に加硫させた組成物（ｔ98）に対して実施される。
【０２４６】
ＮＦ規格Ｔ４６−００２の指示に従い、Ｈ２タイプの試験片について、Instron 5564装置を用い、５００ｍｍ／分の速度で、一軸引張試験を実施する。
【０２４７】
ｘ％モジュラスは、ｘ％の引張歪みにおいて測定される応力に相当する。
【０２４８】
破断エネルギー（これは、カーブの下の領域を表わし、ジュールで表わされる）を測定することができる。
【０２４９】
加硫物のショアーＡ硬度の測定は、ＡＳＴＭ規格Ｄ２２４０の指示に従って実施される。与えられる値（ポイント）は１５秒において測定したものである。
【０２５０】
測定された特性を下記の第３表にまとめる。
【表５】
2010509291.tif 000031
【０２５１】
本発明に従うカップリング剤を含む組成物Ｉは、最終特性が劣化することなく且つ非常に満足できる硬度と共に、機械的特性の良好な折衷点を示す。
【０２５２】
５．加硫させた組成物の動的特性
【０２５３】
この測定は、１６０℃の温度について最適に加硫させた組成物（ｔ98）に対して実施される。
【０２５４】
動的特性は、ＡＳＴＭ規格Ｄ５９９２に従ってMetravib VA3000粘度分析器を用いて測定される。
【０２５５】
５．１：
９５ｍｍ2の断面積及び１４ｍｍの高さを有する円筒形試験片の形で提供された加硫させた試験片に対して、損失係数（ｔａｎδ）及び圧縮動的複素弾性率（Ｅ*）の値を記録する。各サンプルに最初に１０％逆歪みを加え、次いで±２％の交互圧縮で正弦的な歪みを加える。６０℃で１０Ｈｚの振動数で測定を実施する。
【０２５６】
結果を第４表に示す。
【表６】
2010509291.tif 000032
【０２５７】
５．２：
８ｍｍ2の断面積及び７ｍｍの高さを有する平行六面体形試験片の形で提供される加硫させた試験片に対して、損失係数（ｔａｎδ）及び動的剪断弾性率（ΔＧ'）の振幅の値を記録する。各サンプルに二重交互正弦剪断歪みを４０℃の温度及び１０Ｈｚの振動数で加える。０．１％から５０％まで及び次いで５０％から０．１％までの戻りの往復サイクルに従って歪み振幅掃引プロセスを実施する。
【０２５８】
下記の第５表に示された結果は戻り歪み振幅掃引から得られたものであり、損失係数の最大値（ｔａｎδ最大戻り）及び０．１％歪みにおける値と５０％歪みにおける値との間の弾性率の振幅（ΔＧ'）に関する（Payne効果）。
【０２５９】
【表７】
2010509291.tif 000033
【０２６０】
本発明に従うカップリング剤を含む組成物Ｉは、動的特性において非常に満足できる折衷点を示す。
【０２６１】
実際、４０℃及び６０℃において、本発明に従うカップリング剤を含む組成物Ｉの損失係数（ｔａｎδ）の値（これは挙げられた試験条件下において歪みを加えた時に加硫物が吸収又は貯蓄するエネルギーを反映する）は参考用組成物Ｒのものと類似しており、動的応力のモードとは無関係であることがわかった。
【０２６２】
また、本発明に従うカップリング剤を含む組成物Ｉについては、Payne効果に関連して４０℃において非線形性の低下も見出された。
【０２６３】
従って、組成物Ｉは参考用組成物Ｒと比較して劣化しないヒステリシス特性を示す。
【国際調査報告】
2010509291.tif 000041
2010509291.tif 000042
2010509291.tif 000043
2010509291.tif 000044
2010509291.tif 000045
2010509291.tif 000046
2010509291.tif 000047